(57)【要約】【課題】本発明は、どの角度から見ても高外観を有し、耐擦傷試験後も視認性の変化が小さい成形体を提供することを目的としている。【解決手段】本発明の成形体は、ＪＩＳ  Ｚ８７４１に準拠して測定した入射角２０°での光沢度（Ｇ２０）が７５％以上であり、入射角６０°での光沢度（Ｇ６０）に対するＧ２０の割合（Ｇ２０／Ｇ６０）が０．８５〜１．０であり、耐擦傷試験（スチールウール０．２ｋｇ荷重下、５回摺動）後にＩＳＯ１９９７に準拠して測定した最大高さ（Ｒｚ）が１．０μｍ以下であり、熱可塑性樹脂（Ａ）を含むことを特徴とする。【選択図】なし【特許請求の範囲】
【請求項１】
ＪＩＳ  Ｚ８７４１に準拠して測定した入射角２０°での光沢度（Ｇ２０）が７５％以上であり、入射角６０°での光沢度（Ｇ６０）に対する前記Ｇ２０の割合（Ｇ２０／Ｇ６０）が０．８５〜１．０であり、耐擦傷試験（スチールウール０．２ｋｇ荷重下、５回摺動）後にＩＳＯ１９９７に準拠して測定した最大高さ（Ｒｚ）が１．０μｍ以下であり、熱可塑性樹脂（Ａ）を含むことを特徴とする、成形体。
【請求項２】
前記最大高さ（Ｒｚ）が０．６μｍ以下である、請求項１に記載の成形体。
【請求項３】
前記熱可塑性樹脂（Ａ）が非晶性樹脂である、請求項１又は２に記載の成形体。
【請求項４】
表面改質剤（Ｄ）をさらに含む、請求項１〜３のいずれか一項に記載の成形体。
【請求項５】
前記表面改質剤（Ｄ）のビッカース硬度が５ＧＰａ以上である、請求項４に記載の成形体。
【請求項６】
射出成形体である、請求項１〜５のいずれか一項に記載の成形体。
【請求項７】
光学用途、電気・電子用途、又は車両用途の筐体又は意匠材である、請求項１〜６のいずれか一項に記載の成形体。
【請求項８】
二輪車用又は自動車用の意匠材である、請求項７に記載の成形体。
【請求項９】
テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、又はドラミラーカバーのいずれかである、請求項８に記載の成形体。
【発明の詳細な説明】
【技術分野】
【０００１】
本発明は、熱可塑性樹脂を含む成形体に関する。
【背景技術】
【０００２】
従来、自動車の内外装部品向けにハードコート処理が施されたポリカーボネートやＡＢＳ樹脂、漆黒調に塗装されたＡＳＡ、ＡＢＳ樹脂等の成形品が用いられている。しかしながら、ハードコート処理（ＨＣ処理）では、コート斑発生による不良や生産性が低いといった問題があり、塗装では塗料に含まれる揮発性有機化合物（ＶＯＣ）の問題が挙げられる。こういった問題やコスト削減の観点から、ＨＣ処理や塗装をしない成形品が切望されており、コンパウンドによる樹脂への代替について、近年盛んに検討されている。ここで、重要となる特性としては、表面外観及び耐擦傷性が挙げられる。
【０００３】
これらの特性付与のため、例えば、添加剤を熱可塑性樹脂へ混合する（コンパウンドする）方法が古くより用いられている。熱可塑性樹脂としては、主にメタクリル系樹脂が用いられることが近年多くなっている。その理由は、メタクリル系樹脂が耐候性に優れることと、樹脂の中で最も高い表面鉛筆硬度を有するためである。また、高い透明性を有するために、特に塗装代替の場合、成形品に深みのある良好な着色を発現させることができる。
【０００４】
しかし、高い要求特性が表面に課せられる用途においては、メタクリル系樹脂ですら、様々な摩耗現象に耐えることができず、しばしばＨＣ処理をされることが多い。
【０００５】
成形品においては、初期の高外観に加えて、例えば、車両部材を想定した場合、樹脂製の成形製品を車体に組付ける際に、軍手着用の下で作業が行われることから、耐軍手傷が要求されている。さらに、使用時において、成形部材表面に埃や汚れ等が付着した場合、綿製の布やテッシュペーパ等で拭き取る際に傷がつかないことが要求されている。その他、様々なケースにおいて、実用面で高度な耐擦傷性が要求される傾向にある。
【０００６】
この問題を解決する方法として、例えば、特許文献１では、アクリル樹脂にシリコーン及び脂肪酸化合物を含有させることにより、耐擦傷性を向上させる技術が提案されている。
【０００７】
また、特許文献２では、（メタ）アクリル樹脂と無機フィラーとを含有させることにより、耐擦傷性を向上させる技術が提案されている。
【先行技術文献】
【特許文献】
【０００８】
【特許文献１】国際公開第２０１８／０１６４７３号
【特許文献２】国際公開第２０１７／２０００４８号
【発明の概要】
【発明が解決しようとする課題】
【０００９】
しかしながら、特許文献１は、特定のシリコーンや脂肪酸化合物を含有させることで、耐擦傷性を向上させているが、軍手等の比較的柔らかい摺動布には有効であるものの、スチールウール等の硬質系の摺動布に対しては、表面外観の低下が懸念される。
【００１０】
また、特許文献２は、シリカを含有させることで、耐擦傷性を向上させているが、硬質系の添加剤の含有により成形品自体の光沢度が低下傾向に有り、特に成形面の垂直方向を基準とした入射角が２０°の光の反射量が低下し、初期の表面外観の低下が懸念される。
【００１１】
よって、どの方向から見ても高外観を有し、ＨＣ処理又は塗装を要さず、耐擦傷試験後の視認性の変化が小さい成形体が、多くの用途で切望されている。
【００１２】
以上のような状況の中、本発明においては、上述の従来技術の問題点に鑑み、高外観を有し、耐擦傷試験後も視認性の変化が小さい成形体を提供することを目的とする。
【課題を解決するための手段】
【００１３】
本発明者らは、上記課題を解決するために鋭意検討した結果、表面が特定の光沢度及び最大高さを有する成形体とすることで、上述の従来技術における課題を解決できることを見出し、本発明を完成するに至った。
【００１４】
即ち、本発明は以下のとおりである。
〔１〕ＪＩＳ  Ｚ８７４１に準拠して測定した入射角２０°での光沢度（Ｇ２０）が７５％以上であり、入射角６０°での光沢度（Ｇ６０）に対する前記Ｇ２０の割合（Ｇ２０／Ｇ６０）が０．８５〜１．０であり、耐擦傷試験（スチールウール０．２ｋｇ荷重下、５回摺動）後にＩＳＯ１９９７に準拠して測定した最大高さ（Ｒｚ）が１．０μｍ以下であり、熱可塑性樹脂（Ａ）を含むことを特徴とする、成形体。
〔２〕前記最大高さ（Ｒｚ）が０．６μｍ以下である、〔１〕に記載の成形体。
〔３〕前記熱可塑性樹脂（Ａ）が非晶性樹脂である、〔１〕又は〔２〕に記載の成形体。
〔４〕表面改質剤（Ｄ）をさらに含む、〔１〕〜〔３〕のいずれかに記載の成形体。
〔５〕前記表面改質剤（Ｄ）のビッカース硬度が５ＧＰａ以上である、〔４〕に記載の成形体。
〔６〕射出成形体である、〔１〕〜〔５〕のいずれかに記載の成形体。
〔７〕光学用途、電気・電子用途、又は車両用途の筐体又は意匠材である、〔１〕〜〔６〕のいずれかに記載の成形体。
〔８〕二輪車用又は自動車用の意匠材である、〔７〕に記載の成形体。
〔９〕テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、又はドラミラーカバーのいずれかである、〔８〕に記載の成形体。
【発明の効果】
【００１５】
本発明によれば、高外観を有し、耐擦傷試験後も視認性の変化が小さい成形体を提供することができる。
【発明を実施するための形態】
【００１６】
以下、本発明を実施するための形態（以下、「本実施形態」と言う。）について、詳細に説明する。以下の本実施形態は、本発明を説明するための例示であり、本発明を以下の内容に限定する趣旨ではない。本発明は、その要旨の範囲内で適宜変形して実施できる。
なお、本明細書において、重合前のモノマー成分のことを「〜単量体」といい、「単量体」を省略することもある。また、重合体を構成する構成単位のことを「〜単量体単位」及び／又は「〜構造単位」といい、単に「〜単位」と表記することもある。
【００１７】
〈成形体〉
本実施形態の成形体は、ＪＩＳ  Ｚ８７４１に準拠して測定した入射角２０°での光沢度（Ｇ２０）が７５％以上であり、入射角６０°での光沢度（Ｇ６０）に対する前記Ｇ２０の割合（Ｇ２０／Ｇ６０）が０．８５〜１．０であり、耐擦傷試験（スチールウール０．２ｋｇ荷重下、５回摺動）後にＩＳＯ１９９７に準拠して測定した最大高さ（Ｒｚ）が１．０μｍ以下であり、熱可塑性樹脂（Ａ）を含むことを特徴とする、成形体である。
なお、本明細書において、成形する前の本実施形態の成形体の原料である混合物を熱可塑性樹脂組成物と称する場合がある。熱可塑性樹脂組成物は、熱可塑性樹脂（Ａ）を含み、後述する染料（Ｂ）、カーボンブラック（Ｃ）、表面改質剤（Ｄ）、その他の成分をさらに含んでいてもよい。
以下、本実施形態の成形体を構成する各成分について説明する。
【００１８】
〔熱可塑性樹脂（Ａ）〕
本実施形態の成形体を構成する熱可塑性樹脂（Ａ）としては、特に限定されないが、例えば、メタクリル系樹脂、ポリスチレン系樹脂、ポリカーボネート系樹脂、シンジオタクテックポリスチレン系樹脂、ＡＢＳ系樹脂（アクリロニトリル−ブタジエン−スチレン系共重合体）、ＡＳ系樹脂（アクリロニトリル−スチレン系共重合体）、ＢＡＡＳ系樹脂（ブタジエン−アクリロニトリル−アクリロニトリルゴム−スチレン系共重合体、ＭＢＳ系樹脂（メチルメタクリレート−ブタジエン−スチレン系共重合体）、ＡＡＳ系樹脂（アクリロニトリル−アクリロニトリルゴム−スチレン系共重合体）、生分解性樹脂、ポリカーボネート−ＡＢＳ樹脂のアロイ、変性ポリフェニレンエーテル系樹脂、ポリプロピレン系樹脂、ポリエチレン系樹脂、ポリアセタール系樹脂、ポリエステル系樹脂、ポリアミド系樹脂等が挙げられる。
この中でも、得られる成形体のＧ２０及びＧ２０／Ｇ６０を制御する観点から、特に非晶性樹脂が好ましく、メタクリル系樹脂、ポリスチレン系樹脂、ポリカーボネート系樹脂、ＡＢＳ系樹脂、ＡＳ系樹脂がより好ましく、中でも高い透明性、表面硬度、耐擦傷性の観点で、メタクリル系樹脂が特に好ましい。
ここで、上記樹脂は、複数種の単量体を重合した共重合体を含み、該共重合体は、主モノマーに由来する単量体単位の含有量が、樹脂全量に対して５０質量％以上であることが好ましい。なお、主モノマーとは、メタクリル系樹脂ではメタクリル酸エステル単量体、ポリスチレン系樹脂ではスチレン系単量体、ポリカーボネート系樹脂ではカーボネート系単量体等の各樹脂を主に構成する主モノマーをいう。
上記熱可塑性樹脂（Ａ）は、１種のみを単独で用いてもよく、２種以上混合して用いてもよい。
【００１９】
（メタクリル系樹脂）
以下、メタクリル系樹脂の詳細について述べる。
メタクリル系樹脂の場合、メタクリル酸エステル単量体に由来する構成単位（本明細書において、単に「メタクリル酸エステル単量体単位」ともいう）からなる単独重合体であってもよいし、メタクリル酸エステル単量体単位と、メタクリル酸エステル単量体に共重合可能な他のビニル単量体に由来する構成単位（本明細書において、単に「他のビニル単量体単位」ともいう）とを含む共重合体であってもよい。このなかでも、共重合体が好ましい。
【００２０】
−メタクリル酸エステル単量体−
メタクリル系樹脂を構成するメタクリル酸エステル単量体単位を形成するメタクリル酸エステル単量体としては、本発明の効果を達成できるものであれば特に限定されないが、好ましい例としては、下記一般式（Ｉ）で示される単量体が挙げられる。
【化１】
2020075458.tif 000002
（一般式（Ｉ）中、Ｒ1は、１〜１８個の炭素原子を有する炭化水素基を表し、該炭化水素基の炭素上の水素原子は水酸基やハロゲン基によって置換されていてもよい。）
【００２１】
メタクリル酸エステル単量体としては、特に限定されないが、例えば、メタクリル酸メチル、メタクリル酸エチル、メタクリル酸プロピル、メタクリル酸イソプロピル、メタクリル酸ブチル、メタクリル酸イソブチル、メタクリル酸シクロヘキシル、メタクリル酸フェニル、メタクリル酸（２−エチルヘキシル）、メタクリル酸（ｔ−ブチルシクロヘキシル）、メタクリル酸ベンジル、メタクリル酸（２，２，２−トリフルオロエチル）等が挙げられる。このなかでも、取扱いや入手のし易さの観点より、メタクリル酸メチル、メタクリル酸エチル、メタクリル酸プロピル等がより好ましく、メタクリル酸メチルが特に好ましい。上記メタクリル酸エステル単量体は、一種のみを単独で用いてもよく、二種以上を組み合わせて用いてもよい。
メタクリル系樹脂が共重合体である場合、上記メタクリル酸エステル単量体単位の含有量は、メタクリル系樹脂の総量に対して、好ましくは８０〜９９．９質量％であり、より好ましくは８８〜９９質量％であり、さらに好ましくは９０〜９８質量％である。メタクリル酸エステル単量体単位の含有量が８０質量％以上であることにより、耐熱性がより向上する傾向にある。また、メタクリル酸エステル単量体単位の含有量が９９．９質量％以下であることにより流動性がより向上する傾向にある。
【００２２】
−他のビニル単量体−
メタクリル系樹脂を構成する上述した他のビニル単量体単位を形成する他のビニル単量体（本明細書において、単に「他のビニル単量体」ともいう）としては、特に限定されないが、好ましい例としては、下記一般式（ＩＩ）で表されるアクリル酸エステル単量体が挙げられる。
【化２】
2020075458.tif 000003
（一般式（ＩＩ）中、Ｒ2は１〜１８個の炭素原子を有する炭化水素基を表し、該炭化水素基の炭素上の水素原子は水酸基やハロゲン基によって置換されていてもよい。）
【００２３】
上記アクリル酸エステル単量体としては、特に限定されないが、例えば、アクリル酸メチル、アクリル酸エチル、アクリル酸プロピル、アクリル酸イソプロピル、アクリル酸ブチル、アクリル酸イソブチル、アクリル酸シクロヘキシル、アクリル酸フェニル、アクリル酸（２−エチルヘキシル）、アクリル酸（ｔ−ブチルシクロヘキシル）、アクリル酸ベンジル、アクリル酸（２，２，２−トリフルオロエチル）等が挙げられる。このなかでも、取り扱いや入手のし易さの観点より、アクリル酸メチル、アクリル酸エチル、アクリル酸プロピル、アクリル酸イソプロピル、アクリル酸ブチル、アクリル酸イソブチル等がより好ましく、アクリル酸メチルが特に好ましい。
【００２４】
また、メタクリル酸エステル単量体に共重合可能な、一般式（ＩＩ）のアクリル酸エステル単量体以外の他のビニル単量体としては、特に限定されないが、例えば、アクリル酸やメタクリル酸等のα，β−不飽和酸；マレイン酸、フマル酸、イタコン酸、桂皮酸等の不飽和基含有二価カルボン酸及びそれらのアルキルエステル；スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体；１−ビニルナフタレン、２−ビニルナフタレン、１，１−ジフェニルエチレン、イソプロペニルトルエン、イソプロペニルエチルベンゼン、イソプロペニルプロピルベンゼン、イソプロペニルブチルベンゼン、イソプロペニルペンチルベンゼン、イソプロペニルヘキシルベンゼン、イソプロペニルオクチルベンゼン等の芳香族ビニル化合物；アクリロニトリル、メタクリロニトリル等のシアン化ビニル化合物；無水マレイン酸、無水イタコン酸等の不飽和カルボン酸無水物類；マレイミドや、Ｎ−メチルマレイミド、Ｎ−エチルマレイミド、Ｎ−フェニルマレイミド、Ｎ−シクロヘキシルマレイミド等のＮ−置換マレイミド等；アクリルアミド、メタクリルアミド等のアミド類；エチレングリコールジ（メタ）アクリレート、ジエチレングリコールジ（メタ）アクリレート、トリエチレングリコールジ（メタ）アクリレート、テトラエチレングリコールジ（メタ）アクリレート等のエチレングリコール又はそのオリゴマーの両末端水酸基をアクリル酸又はメタクリル酸でエステル化したもの；ネオペンチルグリコールジ（メタ）アクリレート、ジ（メタ）アクリレート等の２個のアルコールの水酸基をアクリル酸又はメタクリル酸でエステル化したもの；トリメチロールプロパン、ペンタエリスリトール等の多価アルコール誘導体をアクリル酸又はメタクリル酸でエステル化したもの；ジビニルベンゼン等の多官能モノマー等が挙げられる。
上記他のビニル単量体は、一種のみを単独で用いてもよく、二種以上を組み合わせて用いてもよい。
【００２５】
他のビニル単量体単位の含有量は、メタクリル系樹脂の総量に対して、好ましくは０．１〜２０質量％であり、より好ましくは１．０〜１５質量％であり、さらに好ましくは１．５〜１２質量％であり、特に好ましくは２．０〜１０質量％である。他のビニル単量体単位の含有量が０．１質量％以上であることにより、流動性及び耐熱性がより向上する傾向にある。また、他のビニル単量体単位の含有量が２０質量％以下であることにより、耐熱性がより向上する傾向にある。
【００２６】
メタクリル系樹脂においては、耐熱性、加工性等の特性を向上させる目的で、上記例示したビニル単量体以外のビニル系単量体を適宜添加して共重合させてもよい。
【００２７】
−メタクリル系樹脂の重量平均分子量及び分子量分布−
上記メタクリル系樹脂の重量平均分子量及び分子量分布について説明する。
ゲルパーミエーションクロマトグラフィー（ＧＰＣ）で測定したメタクリル系樹脂の重量平均分子量（Ｍｗ）は、５００００〜３０００００であることが好ましい。メタクリル系樹脂の重量平均分子量が上記範囲内であることにより、流動性、機械的強度、及び耐溶剤性のバランスを図ることができ、良好な成形加工性が維持される傾向にある。特に、優れた機械的強度及び耐溶剤性を得る観点から、メタクリル系樹脂の重量平均分子量（Ｍｗ）は、５００００以上が好ましく、６００００以上がより好ましく、７００００以上がさらに好ましく、８００００以上がさらにより好ましく、９００００以上がよりさらに好ましい。また、メタクリル系樹脂が良好な流動性を示す観点から、メタクリル系樹脂の重量平均分子量（Ｍｗ）は３０００００以下であることが好ましく、２５００００以下がより好ましく、２３００００以下がさらに好ましく、２１００００以下がさらにより好ましく、１８００００以下がよりさらに好ましい。
【００２８】
上記メタクリル系樹脂の分子量分布（Ｍｗ／Ｍｎ）は、好ましくは１．６〜６．０であり、より好ましくは１．７〜５．０であり、さらに好ましくは１．８〜５．０である。メタクリル系樹脂の分子量分布が上記範囲内であることにより成形加工流動と機械強度のバランスがより優れる傾向にある。ここで、Ｍｗは重量平均分子量を表し、Ｍｎは数平均分子量を表す。
メタクリル系樹脂の重量平均分子量（Ｍｗ）及び数平均分子量（Ｍｎ）は、ＧＰＣで測定することができ、具体的には、後述する実施例に記載の方法により測定することができる。具体的には、あらかじめ単分散の重量平均分子量が既知で試薬として入手可能な標準メタクリル系樹脂と、高分子量成分を先に溶出する分析ゲルカラムを用い、溶出時間と重量平均分子量から検量線を作成しておき、続いて得られた検量線を元に、所定の測定対象のメタクリル系樹脂の重量平均分子量（Ｍｗ）及び数平均分子量（Ｍｎ）を求めることができる。得られた重量平均分子量（Ｍｗ）及び数平均分子量（Ｍｎ）から分子量分布を算出することができる。数平均分子量（Ｍｎ）とは、単純な分子１本あたりの分子量の平均であり、系の全重量／系中の分子数で定義される。重量平均分子量（Ｍｗ）とは、重量分率による分子量の平均で定義される。
【００２９】
−メタクリル系樹脂のピークトップ分子量（Ｍｐ）の１／５以下の分子量成分の割合−
耐溶剤性、流動性の観点から、ＧＰＣ法により求めた上記メタクリル系樹脂のＧＰＣ溶出曲線から得られるピークトップ分子量（Ｍｐ）の１／５以下の分子量を有する成分が占める割合は、上記メタクリル系樹脂のＧＰＣ溶出曲線の総面積に対して、好ましくは６〜５０％であり、より好ましくは７〜４５％であり、さらに好ましくは８〜４３％であり、よりさらに好ましくは９〜４０％であ、さらにより好ましくは１０〜３８％である。ピークトップ分子量（Ｍｐ）の１／５以下の分子量を有する成分の割合が６％以上であることより、成形流動性がより向上する傾向にあり、成形体表面の分子配向が緩和されて耐擦傷性が良好となる傾向にある。また、ピークトップ分子量（Ｍｐ）の１／５以下の分子量を有する成分の割合が５０％以下であることより、耐溶剤性がより向上する傾向にある。
ここで、「ピークトップ分子量（Ｍｐ）の１／５以下の分子量を有する成分が占める割合（％）」とは、ＧＰＣ溶出曲線の全エリア面積を１００％とした場合の、ピークトップ分子量（Ｍｐ）の１／５以下の分子量を有する成分に相当するエリア面積の割合であり、後述する実施例に記載する方法により測定することができる。なお、「ピークトップ分子量（Ｍｐ）」とは、ＧＰＣ溶出曲線においてピークを示す重量分子量を指す。ＧＰＣ溶出曲線においてピークが複数存在する場合は、存在量が最も多い重量分子量が示すピークにおける分子量を、ピークトップ分子量（Ｍｐ）とする。
なお、重量分子量が５００以下のメタクリル系樹脂成分は、成形時にシルバーと呼ばれる発泡様の外観不良の原因となるため、できる限り少ない方が好ましい。
【００３０】
−メタクリル系樹脂の製造方法−
メタクリル系樹脂は、塊状重合、溶液重合、懸濁重合法もしくは乳化重合法のいずれかの方法により製造することができる。このなかでも、好ましくは、塊状重合、溶液重合及び懸濁重合法であり、より好ましくは懸濁重合法である。
【００３１】
重合温度は、重合方法に応じて適宜最適の重合温度を選択すればよいが、好ましくは５０℃以上１００℃以下であり、より好ましくは６０℃以上９０℃以下である。
【００３２】
メタクリル系樹脂を製造する際には、重合開始剤を用いてもよい。重合開始剤としては、特に限定されないが、ラジカル重合を行う場合は、例えば、ジ−ｔ−ブチルパーオキサイド、ラウロイルパーオキサイド、デカノイルパーオキサイド、ステアリルパーオキサイド、ベンゾイルパーオキサイド、ｔ−ブチルパーオキシネオデカネート、ｔ−ブチルパーオキシピバレート、ジラウロイルパーオキサイド、ジクミルパーオキサイド、ｔ−ブチルパーオキシ−２−エチルヘキサノエート、１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−ビス（ｔ−ブチルパーオキシ）シクロヘキサン等の有機過酸化物；アゾビスイソブチロニトリル、アゾビスイソバレロニトリル、１，１−アゾビス（１−シクロヘキサンカルボニトリル）、２，２’−アゾビス−４−メトキシ−２，４−アゾビスイソブチロニトリル、２，２’−アゾビス−２，４−ジメチルバレロニトリル、２，２’−アゾビス−２−メチルブチロニトリル、２−（カルバモイルアゾ）イソブチロニトリル等のアゾ系の一般的なラジカル重合開始剤が挙げられる。これらは一種のみを単独で用いてもよく、二種類以上を組み合わせて用いてもよい。これらのラジカル開始剤と適当な還元剤とを組み合わせてレドックス系開始剤として用いてもよい。
【００３３】
これらのラジカル重合開始剤及び／又はレドックス系開始剤は、メタクリル系樹脂の重合の際に使用する全単量体の総量１００質量部に対して、０〜１質量部の範囲で用いるのが一般的であり、重合を行う温度と重合開始剤の半減期を考慮して適宜選択することができる。
【００３４】
メタクリル系樹脂の重合方法として、塊状重合法、キャスト重合法、又は懸濁重合法を選択する場合には、メタクリル系樹脂の着色を防止する観点から、有機過酸化物を重合開始剤として用いて重合することが好ましい。このような有機過酸化物としては、上記と同様のものが挙げられ、このなかでもラウロイルパーオキサイド、デカノイルパーオキサイド、及びｔ−ブチルパーオキシ−２−エチルヘキサノエート等が好ましく、ラウロイルパーオキサイドがより好ましい。
【００３５】
また、メタクリル系樹脂を、９０℃以上の高温下で溶液重合法により重合する場合には、１０時間半減期温度が８０℃以上で、かつ用いる有機溶媒に可溶である有機過酸化物及びアゾビス開始剤等を重合開始剤として用いることが好ましい。このような有機過酸化物及びアゾビス開始剤としては、上記と同様のものが挙げられ、このなかでも１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等が好ましい。
【００３６】
メタクリル系樹脂を製造する際には、必要に応じて、メタクリル系樹脂の分子量の制御を行ってもよい。メタクリル系樹脂の分子量を制御する方法としては、特に限定されないが、例えば、重合方法又は重合条件を変える方法、重合開始剤の選択、連鎖移動剤やイニファータ等の量を調整する方法等が挙げられる。これらの分子量制御方法は、一種の方法のみを用いてもよく、二種以上の方法を併用してもよい。
【００３７】
イニファータとしては、特に限定されないが、例えば、ジチオカルバメート類、トリフェニルメチルアゾベンゼン、テトラフェニルエタン誘導体等が挙げられる。
【００３８】
連鎖移動剤としては、特に限定されないが、例えば、アルキルメルカプタン類、ジメチルアセトアミド、ジメチルホルムアミド、トリエチルアミン等が挙げられる。このなかでも、取扱性や安定性の観点から、アルキルメルカプタン類が好ましい。当該アルキルメルカプタン類としては、特に限定されないが、例えば、ｎ−ブチルメルカプタン、ｎ−オクチルメルカプタン、ｎ−ドデシルメルカプタン、ｔ−ドデシルメルカプタン、ｎ−テトラデシルメルカプタン、ｎ−オクタデシルメルカプタン、２−エチルヘキシルチオグリコレート、エチレングリコールジチオグリコレート、トリメチロールプロパントリス（チオグリコート）、ペンタエリスリトールテトラキス（チオグリコレート）等が挙げられる。
【００３９】
連鎖移動剤及びイニファータは、目的とするメタクリル系樹脂の分子量に応じて適宜添加することができ、連鎖移動剤及びイニファータの添加量を調整することにより、分子量を調整することが可能である。一般的には、メタクリル系樹脂の重合の際に使用する全単量体の総量１００質量部に対して０．００１質量部〜５質量部の範囲で用いられる。
【００４０】
また、ＧＰＣ溶出曲線から得られるピークトップ分子量（Ｍｐ）の１／５以下の分子量を有する成分の割合が、６〜５０％の範囲であるメタクリル系樹脂を製造する方法としては、低分子量のメタクリル系樹脂と高分子量のメタクリル系樹脂とを溶融ブレンドする方法や、多段重合法により製造する方法等が挙げられる。上記のＭｐの１／５以下の分子量を有する成分の存在量が６〜５０％のメタクリル系樹脂を製造する場合、その方法については特に限定されるものではないが、品質安定性の観点から多段重合法を使用することがより好ましい。
多段重合法を使用する場合、まず、１段目の重合において、メタクリル酸エステル単量体と他のビニル単量体とを重合し、ＧＰＣで測定した重量平均分子量が５０００〜５００００である重合体（ｉ）を製造することが好ましい。次に、重合系内を１段目の重合温度よりも高い温度に一定時間保持する。その後、重合体（ｉ）の存在下で、メタクリル酸エステル単量体と他のビニル単量体とをさらに重合し、重量平均分子量が６００００〜３５００００である重合体（ｉｉ）を製造することが好ましい。なお、メタクリル系樹脂が単独重合体である場合には、他のビニル単量体を用いずに、１段目及び２段目の重合において、単独重合を行う。また、メタクリル系樹脂が単独重合体と共重合体の混合物であるような場合には、１段目の重合において単独重合を行い、２段目の重合において共重合を行うこともできる。
【００４１】
製造時の重合安定性及びメタクリル系樹脂の流動性や樹脂成形体の機械的強度を向上させる観点そして成形体表面の分子配向緩和の観点から、重合体（ｉ）の含有量は、メタクリル系樹脂の総量に対して、好ましくは５〜５０質量％であり、重合体（ｉｉ）の含有量は、メタクリル系樹脂の総量に対して、好ましくは９５〜５０質量％である。重合安定性、流動性、成形体の機械的強度、成形体表面の分子配向緩和のバランスを考慮すると、重合体（ｉ）／重合体（ｉｉ）の含有量比率は、より好ましくは７〜４７質量％／９３〜５３質量％、さらに好ましくは１０〜４５質量％／９０〜６５質量％であり、さらにより好ましくは１３〜４３質量％／８７〜５７質量％であり、よりさらに好ましくは１５〜４０質量％／８５〜６０質量％である。
【００４２】
さらに、重合体（ｉ）は、メタクリル酸エステル単量体単位８０〜１００質量％及び他のビニル単量体単位０〜２０質量％を含む重合体であることが好ましく、メタクリル酸エステル単量体単位９０〜１００質量％及び他のビニル単量体単位０〜１０質量％を含む重合体であることがより好ましく、メタクリル酸エステル単量体単位９５〜１００質量％及び他のビニル単量体単位０〜５質量％を含む重合体であることがさらに好ましい。重合体（ｉ）を構成する単量体単位の比率は、多段重合の重合体（ｉ）の重合工程において添加する単量体量を制御することにより調整することができる。重合体（ｉ）は、他のビニル単量体の含有量が少ない方が好ましく、他のビニル単量体を含まなくてもよい。
【００４３】
また、成形時のシルバー等の不具合抑制、重合安定性、流動性の観点から、重合体（ｉ）の重量平分均子量は、好ましくは５０００〜５００００であり、より好ましくは１００００〜４５０００であり、さらに好ましくは１８０００〜４２０００であり、特に好ましくは２００００〜４００００である。重合体（ｉ）の重量平均分子量は、上述したように、連鎖移動剤やイニファータを用いたり、これらの量を調整したり、重合条件を適宜変更することにより制御できる。重合体（ｉ）の重量平分均子量は、上記同様、ＧＰＣで測定することができる。
【００４４】
重合体（ｉｉ）は、メタクリル酸エステル単量体単位８０〜９９．９質量％及び他のビニル単量体単位０．１〜２０質量％を含む重合体であることが好ましく、メタクリル酸エステル単量体単位９０〜９９．９質量％及び他のビニル単量体単位０．１〜１０質量％を含む重合体であることがより好ましく、メタクリル酸エステル単量体単位９２．５〜９９．８質量％及び他のビニル単量体単位０．２〜７．５質量％を含む重合体であることがさらに好ましい。重合体（ｉｉ）を構成する単量体単位の比率は、多段重合の重合体（ｉｉ）の重合工程において添加する単量体量を調整することにより制御することができる。
【００４５】
また、耐溶剤性、流動性の観点から、重合体（ｉｉ）の重量平分均子量は、好ましくは６００００〜３５００００であり、より好ましくは１０００００〜３２００００であり、さらに好ましくは１３００００〜３０００００であり、よりさらに好ましくは１５００００〜２７００００である。重合体（ｉｉ）の重量平均分子量は、上述したように、連鎖移動剤やイニファータを用いたり、これらの量を調整したり、重合条件を適宜変更することにより制御できる。重合体（ｉｉ）の重量平分均子量は、上記同様、ＧＰＣで測定することができる。
【００４６】
上記多段重合法は、重合体（ｉ）と重合体（ｉｉ）のそれぞれの組成を制御しやすく、重合時の重合発熱による温度上昇が抑えられ、系内の粘度も安定化できる。この場合、重合体（ｉ）の重合が完了しないうちに重合体（ｉｉ）の原料組成混合物は一部重合が開始されている状態であってもよいが、一度キュア（この場合、系内を重合温度より高い温度に保つこと）を行い、重合を完了させた後に重合体（ｉｉ）の原料組成混合物を添加する方が好ましい。１段目にキュアを行うことにより、重合が完了するだけでなく、未反応の単量体、開始剤、連鎖移動剤等を除去又は失活させることができ、２段目の重合に悪影響を及ぼさなくなる。結果として、目的の重量平均分子量を得ることができる。
【００４７】
重合温度は、重合方法に応じて適宜最適の重合温度を選択して製造すればよいが、好ましくは５０℃以上１００℃以下であり、より好ましくは６０℃以上９０℃以下である。重合体（ｉ）及び重合体（ｉｉ）の重合温度は、同じであっても異なっていてもよい。
キュアの際に昇温させる温度は、重合体（ｉ）の重合温度よりも５℃以上高くすることが好ましく、より好ましくは７℃以上、さらに好ましくは１０℃以上である。さらに、キュアの際に昇温した温度で保持する時間は、１０分間以上１８０分間以下が好ましく、より好ましくは１５分間以上１５０分間以下である。
【００４８】
（ポリスチレン系樹脂）
上記ポリスチレン系樹脂としては、例えば、スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体に由来する単量体単位として含む樹脂が挙げられる。上記ポリスチレン系樹脂は、上記スチレン系単量体以外に、上述のメタクリル酸エステル単量体、他のビニル単量体（スチレン系単量体を除く）に由来する構成単位を含んでいてもよい。中でも、ポリスチレンが好ましい。
上記ポリスチレン系樹脂は、１種のみを単独で用いてもよく、２種以上混合して用いてもよい。
上記ポリスチレン系樹脂中の、スチレン系単量体に由来する構成単位の含有量は、５０質量％以上であることが好ましく、より好ましくは６０質量％以上、更に好ましくは７０質量％以上である。
【００４９】
（ポリカーボネート系樹脂）
上記ポリカーボネート系樹脂としては、例えば、触媒及び分子量調節剤の存在下で、二価フェノール系化合物とホスゲンとを反応させて製造した樹脂、二価フェノール系化合物及びジフェニルカーボネート等のカーボネート前駆体のエステル交換を利用して製造した樹脂等が挙げられる。
上記二価フェノール系化合物としては、ビスフェノール系化合物を用いることができ、２，２−ビス（４−ヒドロキシフェニル）プロパン（ビスフェノールＡ）が好ましく用いられる。ビスフェノールＡは、部分的又は全体的に他種の二価フェノールに変わってもよい。ビスフェノールＡ以外の二価フェノールとしては、例えば、ハイドロキノン、４，４’−ジヒドロキシジフェニル、ビス（４−ヒドロキシフェニル）メタン、１，１−ビス（４−ヒドロキシフェニル）シクロヘキサン、２，２−ビス（３，５−ジメチル−４−ヒドロキシフェニル）プロパン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）ケトン、ビス（４−ヒドロキシフェニル）エーテルや、２，２−ビス（３，５−ジブロモ−４−ヒドロキシフェニル）プロパン等のハロゲン化ビスフェノール等が挙げられる。
上記ポリカーボネート系樹脂としては、ビスフェノールＡ系ポリカーボネート等の単一重合体や、２種以上の二価フェノールの共重合体又はこれらの混合物等を用いることができる。また、上記ポリカーボネート系樹脂としては、例えば、線状ポリカーボネート、分岐型ポリカーボネート又はポリエステルカーボネート共重合体等が挙げられる。
上記分岐型ポリカーボネートとしては、例えば、トリメリット酸無水物、トリメリット酸等の多官能性芳香族化合物を、二価フェノール系化合物及びカーボネート前駆体と反応させたもの等が挙げられる。
上記ポリエステルカーボネート共重合体としては、例えば、二官能性カルボン酸を、二価フェノール系化合物及びカーボネート前駆体と反応させたもの等が挙げられる。
上記ポリカーボネート系樹脂は、１種のみを単独で用いてもよく、２種以上混合して用いてもよい。
【００５０】
熱可塑性樹脂（Ａ）の含有量は、得られる成形体の表面外観が一層優れる観点から、熱可塑性樹脂組成物の総量に対して、好ましくは５０質量％以上９９．９質量％以下であり、より好ましくは６０質量％以上９８．５質量％以下であり、さらに好ましくは７０質量％以上９８質量％以下である。
また、メタクリル系樹脂の含有量は、得られる成形体のＧ２０／Ｇ６０及びＲｚを制御する観点から、熱可塑性樹脂組成物の総量に対して、好ましくは５０質量％以上９９．９質量％以下であり、より好ましくは６０質量％以上９８．５質量％以下であり、さらに好ましくは７０質量％以上９８質量％以下である。
【００５１】
〔染料（Ｂ）〕
上記熱可塑性樹脂組成物は、後述する成形体の各種用途を想定して、染料（Ｂ）を含んでいてもよい。
上記染料（Ｂ）は、赤系染料、黄系染料、緑系染料、青系染料、及び紫系染料からなる群より選ばれる１種以上の染料を含むことが好ましく、赤系染料、黄系染料、緑系染料、青系染料、及び紫系染料からなる群より選ばれる１種以上の染料であることがより好ましい。
さらに深みのある漆黒性を発現させる観点から、３種以上の染料を含むことが好ましく、それらの染料は、互いに色相の異なる３種以上の染料であるとより好ましく、赤系染料、黄系染料、緑系染料、青系染料及び紫系染料からなる群より選ばれる３種以上の染料であることが更に好ましい。単純に青系染料と黄系染料との組合せのみ、又は緑系染料と赤系染料との組合せのみという狭い範囲での組合せよりも、所謂光の３原色をまんべんなく含んだ組合せによって漆黒性を発現させる方が、より深みを増した漆黒性を発現させる観点で好ましいからである。そのような組合せとしては、例えば、紫系染料、緑系染料、黄系染料及び青系染料の組合せ；紫系染料、黄系染料、緑系染料及び赤系染料の組合せ；赤系染料、緑系染料及び青系染料の組合せ、といった、複数の系統の染料の適量ずつの組合せが挙げられ、これらの中では、既に多くの市販製品があり、後述する耐候性染料の種類も多いのでより所望の漆黒性を実現しやすいという観点から、赤系染料、緑系染料、黄系染料及び青系染料の組合せが好ましい。
【００５２】
赤系染料としては、カラーインデックスで表すと、例えば、Ｓｏｌｖｅｎｔ  ｒｅｄ  ５２、同１１１、同１３５、同１４５、同１４６、同１４９、同１５０、同１５１、同１５５、同１７９、同１８０、同１８１、同１９６、同１９７、同２０７、Ｄｉｓｐｅｒｓｅ  Ｒｅｄ  ２２、同６０、及び同１９１等が挙げられる。青系染料としては、カラーインデックスで表すと、例えば、Ｓｏｌｖｅｎｔ  Ｂｌｕｅ  ３５、同４５、同７８、同８３、同９４、同９７、同１０４、及び同１０５等が挙げられる。黄系染料としては、カラーインデックスで表すと、例えば、Ｄｉｓｐｅｒｓｅ  Ｙｅｌｌｏｗ  ５４、同１６０、及びＳｏｌｖｅｎｔ  ｙｅｌｌｏｗ  ３３が挙げられる。緑系染料としては、カラーインデックスで表すと、例えば、Ｓｏｌｖｅｎｔ  Ｇｒｅｅｎ  ３、同２０、及び同２８等が挙げられる。紫系染料としては、カラーインデックスで表すと、例えば、Ｓｏｌｖｅｎｔ  Ｖｉｏｌｅｔ  ２８、同１３、同３１、同３５、及び同３６等が挙げられる。これらの染料は色毎に、１種を単独で又は２種以上を組み合わせて用いられる。
【００５３】
なお、染料の種類は特に限定されないが、染料（Ｂ）は、耐候性の観点から、アントラキノン系染料、複素環式化合物系染料及びペリノン系染料からなる群より選ばれる１種以上の染料を含むことが好ましく、アントラキノン系染料、複素環式化合物系染料及びペリノン系染料からなる群より選ばれる１種以上の染料のみからなることがより好ましい。
アントラキノン系染料としては、カラーインデックスで表すと、例えば、Ｓｏｌｖｅｎｔ  Ｖｉｏｌｅｔ  ３６、Ｓｏｌｖｅｎｔ  Ｇｒｅｅｎ  ３、同２８、Ｓｏｌｖｅｎｔ  Ｂｌｕｅ  ９４、同９７、及びＤｉｓｐｅｒｓｅ  Ｒｅｄ  ２２等が挙げられる。
複素環式化合物系染料としては、カラーインデックスで表すと、例えば、Ｄｉｓｐｅｒｓｅ  Ｙｅｌｌｏｗ  １６０等が挙げられる。
ペリノン系染料としては、カラーインデックスで表すと、例えば、Ｓｏｌｖｅｎｔ  ｒｅｄ  １７９等が挙げられる。
これらはそれぞれ、１種を単独で又は２種以上を組み合わせて用いられる。
【００５４】
染料（Ｂ）の含有量は、熱可塑性樹脂組成物の総量に対して、好ましくは０．０１質量％以上１．５質量％以下であり、より好ましくは０．０２質量％以上１．０質量％以下であり、さらに好ましくは０．０３質量％以上０．８質量％以下であり、さらにより好ましくは０．０４質量％以上０．６質量％以下であり、特に好ましくは０．０５質量％以上０．５質量％以下である。染料（Ｂ）が、０．０１質量％以上１．５質量％以下であることにより、得られる成形体のＧ２０及びＧ２０／Ｇ６０を所定の範囲に調整できる傾向にある。
【００５５】
〔カーボンブラック（Ｃ）〕
上記熱可塑性樹脂組成物を黒系調色する場合は、さらにカーボンブラック（Ｃ）を含むことが耐候性の観点で好ましい。カーボンブラック（Ｃ）は、特に限定されず、熱可塑性樹脂（Ａ）と相溶性があり、かつその物性に影響を与え難い物質であれば好適に使用できる。
カーボンブラック（Ｃ）の種類としては、ファーネスブラックが好ましく、顕微鏡観察による算術平均粒径が１０〜５０ｎｍであることが、成形体のＧ２０及びＧ２０／Ｇ６０を所定の範囲に調整する上でより好ましい。
【００５６】
また、カーボンブラック（Ｃ）は、その表面をコーティング剤により表面コーティングされたものを含んでいてもよい。このようなカーボンブラック（Ｃ）を用いることにより、より深みのある漆黒性を発現できる。
上記コーティング剤としては、特に限定されないが、例えば、ステアリン酸亜鉛、ステアリン酸マグネシウム、ステアリン酸カルシウム、オレイン酸アミド、ステアリン酸アミド、パルミチン酸アミド、メチレンビスステアリルアミド、及びエチレンビスステアリルアミド（ＥＢＳ）からなる群より選ばれる１種以上の化合物を含むことが好ましく、１種以上の該化合物のみからなることがより好ましい。これらの中でも、ステアリン酸亜鉛及びＥＢＳがより好ましい。このようなコーティング剤を用いることにより、より深みのある漆黒性を実現できる傾向にある。コーティング剤は１種を単独で又は２種以上を組み合わせて用いられる。
カーボンブラックがコーティング剤によりその表面をコーティングされている場合、カーボンブラックの質量Ｗｃとコーティング剤の質量Ｗｓとの比率（Ｗｃ／Ｗｓ）は、好ましくは２０／８０〜６０／４０であり、より好ましくは３０／７０〜５０／５０である。Ｗｃ／Ｗｓが上記範囲内であることにより、より深みのある漆黒性を実現することができる傾向にある。
【００５７】
コーティング前のカーボンブラックの種類として、より具体的には、顕微鏡観察による算術平均粒径が１０〜４０ｎｍ、ＪＩＳ  Ｋ６２１７：２００１で規定される窒素吸着比表面積が５０〜４００ｍ2／ｇ、及び９５０℃で７分間加熱した際の揮発分が０．５〜３質量％であることのうち１種以上の条件を満たすカーボンブラックを好適に使用できる。
【００５８】
カーボンブラック（Ｃ）の含有量は、耐候性と漆黒性の観点から、熱可塑性樹脂組成物の総量に対して、好ましくは０．０１質量％以上１．５質量％以下であり、より好ましくは０．０２質量％以上１質量％以下であり、さらに好ましくは０．０５質量％以上０．５質量％以下である。
【００５９】
〔表面改質剤（Ｄ）〕
上記熱可塑性樹脂組成物は、さらに表面改質剤（Ｄ）を含むことが、成形体のＲｚを制御する観点で好ましい。
有機系の表面改質剤（Ｄ）としては、本発明の効果を損なわない限り、特に限定されることなく、例えば、フタル酸エステル系、脂肪酸エステル系、トリメリット酸エステル系、リン酸エステル系、ポリエステル系等の可塑剤、高級脂肪酸及びその塩、高級脂肪酸エステル、高級脂肪酸のモノ、ジ、又はトリグリセリド系等の離型剤、シロキサン系骨格からなるポリマー、アクリル系架橋ビーズ、ウレタン系架橋ビーズ、スチレン系架橋ビーズ等が挙げられる。
さらに、無機系の表面改質剤（Ｄ）としては、本発明の効果を損なわない限り、特に限定されることなく、例えば、ガラス繊維、炭素繊維、ケイ酸カルシウム繊維、チタン酸カリウム繊維、ホウ酸アルミニウム繊維、フレーク状ガラス、タルク、カオリン、マイカ、ハイドロタルサイト、炭酸カルシウム、炭酸亜鉛、酸化亜鉛、二酸化亜鉛、リン酸一水素カルシウム、ウォラストナイト、ガラスビーズ、シリカ、ゼオライト、アルミナ、酸化アルミニウム、ベーマイト、水酸化アルミニウム、酸化チタン、二酸化チタン、ケイ酸、酸化ケイ素、二酸化ケイ素、炭化ケイ素、酸化マグネシウム、二酸化マグネシウム、ケイ酸カルシウム、アルミノケイ酸ナトリウム、ケイ酸マグネシウム、硫酸バリウム、黄銅、銅、銀、アルミニウム、ニッケル、鉄、酸化鉄、グラファイト、カーボンナノチューブ、フッ化カルシウム、雲母、モンモリロナイト、膨潤性フッ素雲母、アパタイト、及びグラフェン等が挙げられる。
表面外観の観点から、二酸化チタン、酸化マグネシウム、酸化アルミニウム、水酸化アルミニウム、二酸化亜鉛、二酸化ケイ酸、炭化ケイ素、硫酸バリウム、窒化アルミニウム、窒化マグネシウム、タルク、カオリン、マイカ、炭酸カルシウム、ウォラストナイト、ガラス繊維、ガラスビーズ、シリカ、グラファイト、カーボンナノチューブ、グラフェン等が含まれることが好ましい。
上記の表面改質剤（Ｄ）は、一種類のみを単独で用いてもよく、二種類以上を組み合わせて用いてもよい。
【００６０】
表面改質剤（Ｄ）の平均粒子径は、０．０１〜５μｍであることが、得られる成形体のＧ２０、Ｇ２０／Ｇ６０、及びＲｚを制御する上で好ましい。平均粒子径は、０．０５〜４μｍがより好ましく、０．１〜３μｍがさらに好ましく、０．２〜２μｍがさらにより好ましく、０．２５〜１μｍが特に好ましく、０．２５μｍ〜０．８μｍがより特に好ましい。
なお、表面改質剤（Ｄ）の平均粒子径は、５μｍ未満であれば動的光散乱法で測定することができ、５μｍ以上であればレーザー回折法で測定することができる。本明細書における表面改質剤（Ｄ）の平均粒子径は、一次粒子径をあらわす。
【００６１】
また、表面改質剤（Ｄ）は、そのビッカース硬度が５ＧＰａ以上であることが、得られる成形体のＲｚを制御する上で好ましい。表面改質剤（Ｄ）のビッカース硬度は、７ＧＰａ以上であることがより好ましく、１０ＧＰａ以上であることがさらに好ましく、１５ＧＰａ以上であることがさらにより好ましく、２０ＧＰａ以上であることが特に好ましい。また、５０ＧＰａ以下であることにより、得られる成形体のＧ２０及びＧ２０／Ｇ６０が良化傾向にあり、４０ＧＰａ以下がより好ましく、３０ＧＰａ以下がさらに好ましい。
なお、ビッカース硬度は、ＪＩＳ  Ｚ  ２２４４に準拠して室温（２５℃）℃にて測定された値を、１０２ＨＶ＝１ＧＰａとして換算した値を指す。
【００６２】
また、表面改質剤（Ｄ）は、熱可塑性樹脂（Ａ）とより馴染ませることを目的として、適宜表面処理を施してもよい。
【００６３】
表面改質剤（Ｄ）の含有量は、熱可塑性樹脂組成物の総量に対して、好ましくは０．０１質量％以上１０質量％以下が好ましく、より好ましくは０．１質量％以上８質量％以下であり、さらに好ましくは０．１質量％以上６質量％以下であり、さらにより好ましくは０．１質量％以上４質量％以下であり、最も好ましくは０．２質量％以上３質量％以下であり、特に最も好ましくは０．３質量％以上２質量％以下である。表面改質剤（Ｄ）の含有量が０．０１質量％以上であることがＲｚを制御する上で好ましく、表面改質剤（Ｄ）の含有量が１０質量％以下であることがＧ２０／Ｇ６０を制御する上で好ましい。
【００６４】
〔その他の成分〕
（添加剤）
本実施形態の成形体には、必要に応じて、各種の添加剤を添加してもよい。
【００６５】
上記添加剤としては、例えば、ポリエーテル系、ポリエーテルエステル系、ポリエーテルエステルアミド系、アルキルスルフォン酸塩、アルキルベンゼンスルフォン酸塩等の帯電防止剤；酸化防止剤、紫外線吸収剤、熱安定剤、光安定剤等の安定剤；難燃剤、難燃助剤、硬化剤、硬化促進剤、導電性付与剤、応力緩和剤、結晶化促進剤、加水分解抑制剤、衝撃付与剤、相溶化剤、核剤、強化剤、補強剤、流動調整剤、増感材、ゴム質重合体、増粘剤、沈降防止剤、タレ防止剤、充填剤、消泡剤、カップリング剤、防錆剤、抗菌・防黴剤、防汚剤、導電性高分子等が挙げられる。
特に、熱安定剤、紫外線吸収剤及び難燃剤等を添加することが幅広い屋内外用途として、好ましい。また、衝撃強度を上げるため、応力緩和剤や衝撃付与剤として、ゴム質共重合体を添加してもよい。
添加剤の含有量は、熱可塑性樹脂組成物の総量に対して、３０質量％以下としてよい。
【００６６】
（（熱安定剤））
上記熱安定剤としては、特に限定されないが、例えば、ヒンダードフェノール系酸化防止剤、リン系加工安定剤等の酸化防止剤等が挙げられる。このなかでも、ヒンダードフェノール系酸化防止剤が好ましい。このような熱安定剤としては、特に限定されないが、例えば、ペンタエリスリトールテトラキス［３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニルプロピオンアミド、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（オクチルチオメチル）−ｏ−クレゾール、４，６−ビス（ドデシルチオメチル）−о−クレゾール、エチレンビス（オキシエチレン）ビス［３−（５−ｔｅｒｔ−ブチル−４−ヒドロキシ−ｍ−トリル）プロピオネート、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリン）メチル］−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミン）フェノール等が挙げられ、ペンタエリスリトールテラキス［３−（３，５−ジ−ｔｅｒｔ−ブチル−４−ヒドロキシフェニル）プロピオネートが好ましい。これらは一種のみを単独で用いてもよく、二種以上を組み合わせて用いてもよい。
【００６７】
（（紫外線吸収剤））
上記紫外線吸収剤としては、特に限定されないが、例えば、ベンゾトリアゾール系化合物、ベンゾトリアジン系化合物、ベンゾエート系化合物、ベンゾフェノン系化合物、オキシベンゾフェノン系化合物、フェノール系化合物、オキサゾール系化合物、マロン酸エステル系化合物、シアノアクリレート系化合物、ラクトン系化合物、サリチル酸エステル系化合物、ベンズオキサジノン系化合物等が挙げられる。このなかでも、ベンゾトリアゾール系化合物、ベンゾトリアジン系化合物が好ましい。これらは一種のみを単独で用いてもよく、二種以上を組み合わせて用いてもよい。
【００６８】
紫外線吸収剤の２０℃における蒸気圧（Ｐ）は、優れた成形加工性を得る観点から、好ましくは１．０×１０-4Ｐａ以下であり、より好ましくは１．０×１０-6Ｐａ以下であり、さらに好ましくは１．０×１０-8Ｐａ以下である。ここで、「優れた成形加工性」とは、例えば射出成形時に、金型表面への紫外線吸収剤の付着が少ないことや、フィルム成形時に、紫外線吸収剤のロールへの付着が少ないこと等を意味する。紫外線吸収剤がロールへ付着すると、最終的に目的とする成形体の表面に紫外線吸収剤が付着してしまい、外観性、光学特性を悪化させるおそれがあるため、成形体を光学用材料として使用する場合は特に上記成形加工性に優れていることが重要である。
【００６９】
紫外線吸収剤の融点（Ｔｍ）は、ブリードアウト防止の観点から、好ましくは８０℃以上であり、より好ましくは１００℃以上であり、さらに好ましくは１３０℃以上であり、さらにより好ましくは１６０℃以上である。
【００７０】
２３℃から２６０℃まで２０℃／ｍｉｎの速度で昇温した場合の紫外線吸収剤の質量減少率は、ブリードアウト防止の観点から、好ましくは５０％以下であり、より好ましくは３０％以下であり、さらに好ましくは１５％以下であり、さらにより好ましくは１０％以下であり、よりさらに好ましくは５％以下である。
【００７１】
（（難燃剤））
上記難燃剤としては、特に限定されないが、例えば、環状窒素化合物、リン系難燃剤、シリコン系難燃剤、籠状シルセスキオキサン又はその部分開裂構造体、シリカ系難燃剤等が挙げられる。
【００７２】
非結晶性樹脂組成物と種々の添加剤とを混合する場合の混練方法としては、後述する「非結晶性樹脂組成物の製造方法」に記載した方法等が挙げられ、特に限定されるものではない。
【００７３】
（（ゴム質共重合体））
ゴム質共重合体としては、特に限定されないが、例えば、一般的なブタジエン系ＡＢＳゴム、アクリル系、ポリオレフィン系、シリコン系、フッ素ゴム等の有機ゴム粒子を使用することができる。例えば、特公昭６０−１７４０６号公報、特開平８−２４５８５４公報、特公平７−６８３１８号公報に開示されているアクリル系ゴム質重合体等が挙げられる。
【００７４】
ゴム質共重合体としては、特に、二層以上の多層構造を有するゴム粒子が好ましく、上述したメタクリル系樹脂との相溶性の観点から、二層以上の多層構造を有するアクリル系多層ゴム粒子がより好ましい。さらに、二層構造のゴム粒子よりも三層構造以上の多層構造を有するゴム粒子を用いることにより、本実施形態の成形体の成形加工時の熱劣化や、加熱によるゴム粒子の変形が抑制され、成形体の耐熱性の維持や熱変形が抑制される傾向にあり、特に好ましい。
【００７５】
三層構造以上の多層構造を有するゴム粒子とは、ゴム状ポリマーからなる軟質層と、ガラス状ポリマーからなる硬質層とが積層した多層構造のゴム粒子を言い、特に限定されないが、例えば、内側から軟質−硬質−軟質−硬質、軟質−硬質−硬質、軟質−軟質−硬質、硬質−軟質−硬質、硬質−硬質−軟質−硬質、硬質−軟質−硬質−硬質等の多層構造が挙げられ、好ましくは、内側から硬質層−軟質層−硬質層の順に形成された三層構造や、硬質−硬質−軟質−硬質、硬質−軟質−硬質−硬質の順に形成された四層構造を有する粒子である。
硬質層を最内層と最外層に有することにより、ゴム粒子の変形が抑制される傾向にあり、中央層に軟質成分を有することにより良好な靭性が付与される傾向にある。
【００７６】
例えば、ゴム質重合体が三層構造のアクリル系ゴムにより形成されている場合の、最内層を形成する共重合体中のアクリル酸エステル単量体単位としては、特に限定されないが、例えば、アクリル酸ｎ−ブチル、アクリル酸２−へキシルが好適なものとして挙げられる。
【００７７】
ゴム質共重合体の最内層（ｂ−ｉ）が、芳香族ビニル化合物単量体単位を共重合体成分として含む場合、芳香族ビニル化合物単量体単位としては、メタクリル系樹脂に使用される単量体と同様のものを用いることができるが、好ましくは、スチレン又はその誘導体が用いられる。
【００７８】
前記ゴム質共重合体の最内層（ｂ−ｉ）が、共重合性多官能単量体単位を含む場合、当該共重合性多官能単量体単位としては、特に限定されないが、例えば、エチレングリコールジ（メタ）アクリレート、ポリエチレングリコールジ（メタ）アクリレート、１，３−ブチレングリコールジ（メタ）アクリレート、１，４−ブタンジオールジ（メタ）アクリレート、（メタ）アクリル酸アリル、トリアリルイソシアヌレート、マレイン酸ジアリル、ジビニルベンゼン等が挙げられる。これらは、一種又は二種以上を併用して用いることができる。
上記化合物の中でも特に好ましいのは、（メタ）アクリル酸アリルである。
【００７９】
ゴム質共重合体が三層構造のアクリル系ゴム粒子により形成されている場合の、中央層（ｂ−ｉｉ）を形成する共重合体は、メタクリル系樹脂組成物に優れた靭性を付与する観点から、軟質なゴム弾性を示す共重合体であることが好ましい。
【００８０】
中央層（ｂ−ｉｉ）を形成する共重合体を構成する単量体としてアクリル酸エステル単量体単位を有する場合、当該アクリル酸エステル単量体単位としては、特に限定されないが、好ましくは、アクリル酸メチル、アクリル酸エチル、アクリル酸ｎ−ブチル、アクリル酸２−エチルへキシル等が挙げられ、これらから１種単独で又は２種以上を併用して用いることができる。
特に、アクリル酸ｎ−ブチル、アクリル酸２−へキシルがより好ましい。
【００８１】
また、中央層（ｂ−ｉｉ）を形成する共重合体を構成するアクリル酸エステル単量体と共重合される単量体として、芳香族ビニル化合物単量体を用いる場合、当該芳香族ビニル化合物単量体としては、スチレン又はその誘導体が好ましい。
【００８２】
前記中央層（ｂ−ｉｉ）を形成する共重合体中に、共重合性多官能単量体単位を含む場合、当該共重合性多官能単量体単位としては、上述した最内層（ｂ−ｉ）で用いられる共重合性多官能単量体と同様のものを用いることができ、その含有量としては、中央層（ｂ−ｉｉ）全体に対して０．１質量％以上５質量％以下であると、良好な架橋効果を有し、かつ、架橋が適度でゴム弾性効果が大きくなる傾向にあるため好ましい。
【００８３】
ゴム質共重合体が三層構造のアクリル系ゴム粒子により形成されている場合の、当該アクリル系ゴム粒子の最外層（ｂ−ｉｉｉ）は、メタクリル酸メチルと、当該メタクリル酸メチルと共重合可能な単量体との共重合体であることが好ましく、メタクリル酸メチルと共重合可能な単量体単位としては、特に限定されないが、例えば、アクリル酸ｎ−ブチル、アクリル酸２−へキシルが好ましい。
【００８４】
〔熱可塑性樹脂組成物の製造方法〕
上記熱可塑性樹脂組成物は、例えば、熱可塑性樹脂（Ａ）と、必要に応じて配合される染料（Ｂ）、カーボンブラック（Ｃ）、表面改質剤（Ｄ）、その他の成分などを撹拌によって十分混合させた後で、溶融混練（コンパウンド）することによって得ることができる。あるいは、染料（Ｂ）及び／又はカーボンブラック（Ｃ）、表面改質剤（Ｄ）を用い、熱可塑性樹脂（Ａ）をベースとした高濃度のマスターバッチを溶融混練して調製し、そのマスターバッチを他の熱可塑性樹脂（Ａ）を用いて薄めて溶融混練してもよい。
【００８５】
溶融混練方法としては、例えば、押出機、加熱ロール、ニーダー、ローラミキサー、バンバリーミキサー等の混練機を用いて混練製造する方法が挙げられる。このなかでも、特に、押出機による混練が、生産性の観点から好ましく、単軸よりも二軸押出機が好ましい。混練温度は、熱可塑性樹脂（Ａ）の好ましい加工温度に従えばよく、好ましくは１４０〜３２０℃であり、より好ましくは１６０〜３００℃であり、さらに好ましくは１８０〜２８０℃である。混練温度が３２０℃以下であることにより、熱可塑性樹脂の熱分解による残存モノマーの発生をより抑制でき、残存モノマーの可塑化効果による耐熱性等の物性低下及び射出成形時のシルバーをより有効かつ確実に防止することができる傾向にある。
また、吐出量（ｋｇ／ｈｒ）／混練回転数（ｒｐｍ）は、染料（Ｂ）、カーボンブラック（Ｃ）、表面改質剤（Ｄ）の分散性を向上させ、Ｇ２０、Ｇ２０／Ｇ６０、及びＲｚを制御する上で、１．４以下であることが好ましく、１．２以下であることがより好ましく、１．０以下であることがさらに好ましく、０．８以下であることがさらにより好ましく、０．６以下であることが特に好ましく、０．５以下であることが最も好ましい。
【００８６】
〔成形体の特性〕
（入射角２０°での光沢度（Ｇ２０））
本実施形態の成形体は、ＪＩＳ  Ｚ８７４１に準拠して測定した入射角２０°での光沢度が、７５％以上である。Ｇ２０は、好ましくは７６％以上であり、より好ましくは７７％以上であり、さらに好ましくは７８％以上であり、さらにより好ましくは７９％以上であり、特に好ましくは８０％以上である。
Ｇ２０が７５％以上であることにより、後述する試験方法による成形体の算術平均粗さ（Ｒａ）が、低くなる傾向にあり、表面外観が良好となる。
【００８７】
（入射角６０°での光沢度（Ｇ６０）に対する入射角２０°での光沢度（Ｇ２０）の割合（Ｇ２０／Ｇ６０））
本実施形態の成形体は、ＪＩＳ  Ｚ８７４１に準拠して測定した入射角６０°での光沢度（Ｇ６０）に対する入射角２０°での光沢度（Ｇ２０）の割合（Ｇ２０／Ｇ６０）が、０．８５〜１．０である。Ｇ２０／Ｇ６０がこの範囲にあることにより、後述する試験方法による成形体の算術平均粗さ（Ｒａ）が、低くなる傾向にあり、どの角度から視認しても光沢感に優れる成形体となる。Ｇ２０／Ｇ６０は、好ましくは、０．８７〜１．０であり、より好ましくは０．８８〜１．０であり、さらに好ましくは０．８９〜１．０であり、さらにより好ましくは０．９０〜１．０であり、特に好ましくは、０．９１〜１．０である。
【００８８】
なお、Ｇ２０とは、成形体表面の垂直方向に対する入射光の角度が２０°の時の光沢度を示し、Ｇ６０とは、成形体表面の垂直方向に対する入射光の角度が６０°の時の光沢度を示す。Ｇ２０及びＧ６０は、ＪＩＳ  Ｚ８７４１に準拠して、光沢計により測定される値であり、具体的には、後述の実施例に記載の方法で測定することができる。
【００８９】
（算術平均粗さ（Ｒａ））
本実施形態の成形体は、算術平均粗さ（Ｒａ）が０．０２６μｍ未満であることが好ましく、０．０２０μｍ未満であることがより好ましい。算術平均粗さが０．０２６μｍ未満であると、どの角度から視認しても光沢外観に優れる成形体となる。
なお、算術平均粗さ（Ｒａ）は、ＪＩＳ−Ｂ０６０１に準拠して、表面粗さ測定器を用いて測定される値であり、具体的には、後述の実施例に記載の方法で測定することができる。
【００９０】
（耐擦傷試験（スチールウール０．２ｋｇ荷重下、５回摺動）後の最大高さ（Ｒｚ））
本実施形態の成形体は、耐擦傷試験（スチールウール０．２ｋｇ荷重下、５回摺動）後の最大高さ（Ｒｚ）が１．０μｍ以下である。Ｒｚは、好ましくは０．８μｍ以下であり、より好ましくは０．７μｍ以下であり、さらに好ましくは０．６μｍ以下であり、さらにより好ましくは０．５μｍ以下であり、特に好ましくは０．４μｍ以下である。１．０μｍ以下であることにより、後述する色差の指標である表色系ｂ*において、耐擦傷試験前後のｂ*の変化量Δｂ*（Δｂ*＝（耐擦傷試験後のｂ*）−（耐擦傷試験前のｂ*）
）が低くなる傾向にあり、傷が付いていない周辺部との視認による区別が困難となり、傷が目立ち難くなる。
なお、最大高さ（Ｒｚ）とは、ＩＳＯ１９９７に準拠して表面粗さ測定器を用いて測定される値であり、評価曲線を基準長さ毎に区切り、この各基準長さにおいて、平均線から最も高い山頂までの高さと最も深い谷底までの深さとの和を求め、平均した値である。具体的には、後述の実施例に記載の方法で測定することができる。
【００９１】
（耐擦傷試験前後の表色系ｂ*の変化量（Δｂ*））
本実施形態の成形体は、色差の指標である表色系ｂ*について、耐擦傷試験前後の成形体表面のｂ*の変化量（Δｂ*＝（耐擦傷試験後のｂ*）−（耐擦傷試験前のｂ*））が
、０．５以下であることが好ましく、０．３以下であることがより好ましい。Δｂ*が０
．５以下であると、耐擦傷試験後でも、試験前に比べて目視での変化が殆ど確認できない傾向にある。
なお、ｂ*は、ＪＩＳ  Ｚ  ８７２２に準拠した分光測色計を用いて、ＳＣＥ方式（１０°視野／Ｄ６５光源）にて測定される値である。
【００９２】
（ビカット軟化温度）
本実施形態の成形体は、ビカット軟化温度（ＶＳＴ）が、好ましくは８０℃以上であり、より好ましくは９０℃以上である。また、ビカット軟化温度の上限は特にない。
なお、ビカット軟化温度は、ＩＳＯ３０６  Ｂ５０に準拠して、荷重５０Ｎ、昇温速度５０℃／時間で測定される値である。
【００９３】
（成形体の製造方法）
本実施形態の成形体は、例えば、下記のようにして製造することができる。まず、必要に応じてペレットの形態で得られた上記の熱可塑性樹脂組成物を射出成形機の金型キャビティ内に投入する。この際、金型としては成形体の形状に対応する形状の金型キャビティを有し、かつ、１点ゲートである金型を用いることが好ましい。また、その金型におけるゲートの位置は、最終的に得られる成形体において別部材によって覆われることで目視にて確認できなくなるような部分と接触する位置であると好ましい。次いで、その射出成形機により所定の条件にて、熱可塑性樹脂組成物を射出成形する。こうして本実施形態の射出成形体を得ることができる。
【００９４】
また、射出成形時の金型温度は、金型表面を研磨した場合に研磨された金型表面の転写性をより高める観点、及び熱可塑性樹脂の過度な冷却を抑制し、成形体のＧ２０及びＧ２０／Ｇ６０を制御する観点から、成形する熱可塑性樹脂（Ａ）のビカット軟化温度（ＶＳＴ）に対して、ＶＳＴ−１００℃〜ＶＳＴ−５℃の範囲に調整することが好ましく、より好ましくは、ＶＳＴ−９５℃〜ＶＳＴ−１０℃の範囲であり、さらに好ましくは、ＶＳＴ−９０℃〜ＶＳＴ−１５℃の範囲であり、さらにより好ましくは、ＶＳＴ−７０℃〜ＶＳＴ−２０℃の範囲であり、特に好ましくは、ＶＳＴ−６０℃〜ＶＳＴ−２０℃の範囲であり、最も好ましくは、ＶＳＴ−４０℃〜ＶＳＴ−２０℃の範囲である。
なお、熱可塑性樹脂（Ａ）のビカット軟化温度は、ＩＳＯ３０６  Ｂ５０に準拠して、荷重５０Ｎ、昇温速度５０℃／時間で測定される値である。
【００９５】
また、金型を研磨する際に用いるやすりの番手が５０００番手以上であることが好ましく、７０００番手以上であることがより好ましく、８０００番手以上であることがさらに好ましく、１００００番手以上であることがさらにより好ましく、１２０００番手以上であることが特に好ましい。金型の番手が５０００番以上であると、成形体のＧ２０及びＧ２０／Ｇ６０を制御する上で好ましい。
【００９６】
射出成形時の成形温度は、流動性及び熱分解性の観点から、１４０〜３２０℃の範囲に調整することが好ましく、より好ましくは１６０〜３００℃の範囲であり、さらに好ましくは１８０〜２８０℃の範囲である。
【００９７】
（成形体の用途）
本実施形態の成形体は、どの角度から見ても高外観を有し、塗装品並みに耐擦傷後の視認性の変化が小さいことが求められる用途に好適に用いることができる。
このような用途としては、特に限定されないが、例えば、家具類、家庭用品、収納・備蓄用品、壁・屋根等の建材、玩具・遊具、パチンコ面盤等の趣味用途、医療・福祉用品、ＯＡ機器、ＡＶ機器、電池電装用、照明機器、船舶、航空機の構造の車体部品、車両用部品等に使用可能であり、特に光学用途、電気・電子用途、車体部品や車両用部品等の車両用途の筐体又は意匠材に好適に用いることができる。
【００９８】
光学用途としては、例えば、各種レンズ、タッチパネル等、また、太陽電池に用いられる透明基盤等が挙げられる。
その他、光通信システム、光交換システム、光計測システムの分野において、導波路、光ファイバー、光ファイバーの被覆材料、ＬＥＤのレンズ、レンズカバー、ＥＬ照明等のカバー等としても利用することができる。
【００９９】
電気・電子用途としては、例えば、パソコン、ゲーム機、テレビ、カーナビ、電子ペーパーなどのディスプレイ装置、プリンター、コピー機、スキャナー、ファックス、電子手帳やＰＤＡ、電子式卓上計算機、電子辞書、カメラ、ビデオカメラ、携帯電話、電池パック、記録媒体のドライブや読み取り装置、マウス、テンキー、ＣＤプレーヤー、ＭＤプレーヤー、携帯ラジオ・オーディオプレーヤー等が挙げられる。特に、テレビ、パソコン、カーナビ、電子ペーパー等の筐体の意匠性部品等に好適に用いることができる。
【０１００】
特に、二輪車用又は自動車用の意匠材として用いられることが好ましい。自動車用の意匠材としては、例えば自動車外装用意匠材及び自動車内装用意匠材が挙げられるが、本発明による作用効果をより有利に活用する観点から、自動車外装用意匠材が好ましい。本実施形態の自動車外装用意匠材としては、例えば、テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、及びドラミラーカバーが挙げられ、これらが好適である。これらの用途は総じて、薄肉の長手部品であり、意匠性が重要視されるものである。
【実施例】
【０１０１】
以下、実施例により本実施形態を具体的に説明するが、本実施形態は、後述する実施例に限定されるものではない。
【０１０２】
〔測定、評価方法〕
＜Ｉ．熱可塑性樹脂（Ａ）の分子量及び分子量分布＞
熱可塑性樹脂（Ａ）の重量平均分子量、分子量分布を下記の装置、及び条件で測定した。
測定装置：東ソー社製ゲルパーミエーションクロマトグラフィー（ＨＬＣ−８３２０ＧＰＣ）
カラム    ：ＴＳＫｇｅｌ  ＳｕｐｅｒＨ２５００  １本、ＴＳＫｇｅｌ  ＳｕｐｅｒＨＭ−Ｍ  ２本、ＴＳＫｇｕａｒｄｃｏｌｕｍｎ  ＳｕｐｅｒＨ−Ｈ  １本、直列接続
本カラムでは、高分子量が早く溶出し、低分子量は溶出する時間が遅い。
検出器    ：ＲＩ（示差屈折）検出器
検出感度  ：３．０ｍＶ／ｍｉｎ
カラム温度：４０℃
サンプル  ：０．０２ｇの熱可塑性樹脂のテトラヒドロフラン１０ｍＬ溶液
注入量    ：１０μＬ
展開溶媒  ：テトラヒドロフラン、流速；０．６ｍＬ／ｍｉｎ
検量線用標準サンプルとして、単分散の重量ピーク分子量が既知で分子量が異なる以下の１０種のポリメタクリル酸メチル（Ｐｏｌｙｍｅｔｈｙｌ  ｍｅｔｈａｃｒｙｌａｔｅ  Ｃａｌｉｂｒａｔｉｏｎ  Ｋｉｔ  ＰＬ２０２０−０１０１  Ｍ−Ｍ−１０）を用いた。
なお、検量線用標準サンプルに用いたポリメタクリル酸メチルは、それぞれの単ピークのピーク分子量は以下のものを使用した。
ピーク分子量
標準試料１      １，９１６，０００
標準試料２          ６２５，５００
標準試料３          ２９８，９００
標準試料４          １３８，６００
標準試料５            ６０，１５０
標準試料６            ２７，６００
標準試料７            １０，２９０
標準試料８              ５，０００
標準試料９              ２，８１０
標準試料１０                ８５０
上記の条件で、非結晶性樹脂の溶出時間に対する、ＲＩ検出強度を測定した。
ＧＰＣ溶出曲線におけるエリア面積と、３次近似式の検量線を基に非結晶性樹脂（Ａ）の重量平均分子量（Ｍｗ）、分子量分布（Ｍｗ／Ｍｎ）、ＧＰＣピークトップ分子量（Ｍｐ）及びＧＰＣピークトップ分子量（Ｍｐ）の１／５以下の分子量を有する成分の割合（％）を求めた。
【０１０３】
＜ＩＩ．熱可塑性樹脂（Ａ）の構造単位の解析＞
1Ｈ−ＮＭＲ測定により熱可塑性樹脂（Ａ）の構造単位を同定し、その存在量（質量％）を算出した。
1Ｈ−ＮＭＲ測定の測定条件は、以下のとおりである。
装置：ＪＥＯＬ−ＥＣＡ５００
溶媒：ＣＤＣｌ3−ｄ1（重水素化クロロホルム）
試料：熱可塑性樹脂（Ａ）１５ｍｇをＣＤＣｌ3−ｄ1  ０．７５ｍＬに溶解し、測定用サンプルとした。
【０１０４】
＜ＩＩＩ．Ｇ２０及びＧ２０／Ｇ６０＞
実施例及び比較例で得られた平板状評価用試料について、ＪＩＳ  Ｚ８７４１に準拠し、日本電色（株）社製の光沢計ＶＧ７０００を用いて、表面のＧ２０（％）及びＧ６０（％）を測定し、Ｇ２０／Ｇ６０を算出した。なお、測定は、試料表面の中央付近の３ヵ所で行い、各測定値の平均を算出してＧ２０、Ｇ６０とした。
【０１０５】
＜ＩＶ．表面外観＞
実施例及び比較例で得られた平板状評価用試料について、表面外観の評価として、評価用試料の表面の算術平均粗さ（Ｒａ）（μｍ）を、表面粗さ測定器（ＳＵＲＦＴＥＳＴ  ＳＪ−２１０、株式会社ミツトヨ社製）を用いてＪＩＳ−Ｂ０６０１に準拠して測定し、目視評価とともに次の評価基準で判断した。なお、測定は、試料表面の中央付近の３ヵ所で行い、測定値の平均を算出してＲａとした。
◎（優れる）：Ｒａが０．０２未満、目視にてどの角度から見ても高外観。
○（良好）：Ｒａが０．０２以上０．０２６未満、目視にて一部の角度から見た外観が不良。
×（劣る）：Ｒａが０．０２６以上、目視にて全体的に外観が不良。
【０１０６】
＜Ｖ．最大高さ（Ｒｚ）＞
スチールウール耐擦傷試験
最大高さ（Ｒｚ）の測定は、実施例及び比較例で得られた射出成形された平板状評価用試料を用いて、以下の方法で実施した。学振型摩擦試験機（大栄科学精器製作所社製、ＲＴ−２００）の１ｃｍ冶具の先端にスチールウール（品番：ＴＳＷ００００−２００、番手：＃００００超極細）をセットし、スチールウールがずれないよう固定した後、荷重０．２ｋｇ下、試験距離５０ｍｍ、試験速度１００ｍｍ／ｓの条件にて、試料の表面上で樹脂の流動方向に対して垂直な方向に、スチールウールを５回往復摺動させた。その後、摺動部分の最大高さ（Ｒｚ）（μｍ）の測定のため、摺動方向に対して垂直方向（試料の表面に対して垂直方向）のＲｚを表面粗さ測定器（ＳＵＲＦＴＥＳＴ  ＳＪ−２１０、株式会社ミツトヨ社製）を用いてＩＳＯ１９９７に準拠し、測定した。
なお、最大高さ（Ｒｚ）とは、評価曲線を基準長さ毎に区切り、この各基準長さにおいて、平均線から最も高い山頂までの高さと最も深い谷底までの深さとの和を求め、平均した値である。
【０１０７】
＜ＶＩ．表色系ｂ*の変化量（Δｂ*）＞
また、上記Ｖ．における耐擦傷試験後の視認性評価として、試験前後の試料表面の表色系ｂ*を、ＪＩＳ  Ｚ  ８７２２に準拠した分光測色計（コニカミノルタジャパン社製、「ＣＭ−７００ｄ」）を用いてＳＣＥ方式（１０°視野／Ｄ６５光源）にて測定し、Δｂ
*（Δｂ*＝（耐擦傷試験後のｂ*）−（耐擦傷試験前のｂ*））を算出した。目視評価
とともに次の評価基準で判断した。
◎（優れる）：Δｂ*が０．３以下、耐擦傷試験前後の目視変化が殆どない。
○（良好）：Δｂ*が０．３超０．５以下、耐擦傷試験前後の目視変化がわずかである。
×（劣る）：Δｂ*が０．５超、耐擦傷試験前後の目視変化がはっきりある。
【０１０８】
＜ＶＩＩ．耐熱性＞
耐熱性の評価として、実施例及び比較例の熱可塑性樹脂（Ａ）及び平板状評価用試料のビカット軟化温度（ＶＳＴ）（℃）を、ＨＤＴ試験装置（ヒートディストーションテスター）（東洋精機製作所社製）を用いて、ＩＳＯ３０６  Ｂ５０に準じて、測定した。荷重は５０Ｎとし、昇温速度は５０℃／時間とした。
【０１０９】
＜総合評価＞
総合評価を以下の判定基準で実施した。
◎（優れる）：表面外観の目視評価が◎、且つ耐擦傷試験後の目視評価が◎。
○（やや優れる）：表面外観の目視評価が◎、且つ耐擦傷試験後の目視評価が○、又は、表面外観の目視評価が○、且つ耐擦傷試験後の目視評価が◎。
△（良好）：表面外観の目視評価が○、且つ耐擦傷試験後の目視評価が○。
×（劣る）：表面外観の目視評価、耐擦傷試験後の目視評価のいずれか又は両方が×。
【０１１０】
〔熱可塑性樹脂組成物〕
後述する実施例及び比較例で、熱可塑性樹脂組成物の製造に用いた熱可塑性樹脂（Ａ）、染料（Ｂ）、カーボンブラック（Ｃ）、及び表面改質剤（Ｄ）について、以下記載する。
【０１１１】
〔実施例及び比較例において用いた原料〕
（熱可塑性樹脂（Ａ））
熱可塑性樹脂（Ａ）として用いた市販品、及び熱可塑性樹脂（Ａ）の製造に用いた原料は下記のとおりである。
・ポリカーボネート
三菱エンジニアリング社製  グレード名：Ｈ−３０００
重量平均分子量：３．８万、分子量分布：２．３、ビカット軟化温度：１４０℃
・ポリスチレン
ＰＳジャパン社製  グレード名：Ｇ９３０５
重量平均分子量：２５万、分子量分布：２．３、ビカット軟化温度：１０２℃
構造単位は、Ｓｔ：１００質量％であった。
・メタクリル系樹脂
メタクリル系樹脂は、下記製造例Ａ１〜Ａ３により製造した（Ａ−１）〜（Ａ−３）のメタクリル系樹脂を使用した。
【０１１２】
メタクリル系樹脂の原料
・メタクリル酸メチル（ＭＭＡ）：旭化成ケミカルズ製（重合禁止剤として中外貿易製２，４−ジメチル−６−ｔ−ブチルフェノール（２，４−ｄｉ−ｍｅｔｈｙｌ−６−ｔｅｒｔ−ｂｕｔｙｌｐｈｅｎｏｌ）を２．５ｐｐｍ添加されているもの）
・アクリル酸メチル（ＭＡ）：三菱化学製（重合禁止剤として川口化学工業製４−メトキシフェノール（４−ｍｅｔｈｏｘｙｐｈｅｎｏｌ）が１４ｐｐｍ添加されているもの）
・ｎ−フェニルマレイミド（ＰＭＩ）：日本触媒製
・スチレン（Ｓｔ）：旭化成製
・ｎ−オクチルメルカプタン（ｎ−ｏｃｔｙｌｍｅｒｃａｐｔａｎ）：アルケマ製
・２−エチルヘキシルチオグリコレート（２−ｅｔｈｙｌｈｅｘｙｌ  ｔｈｉｏｇｌｙｃｏｌａｔｅ）：アルケマ製
・ラウロイルパーオキサイド（ｌａｕｒｏｙｌ  ｐｅｒｏｘｉｄｅ）：日本油脂製
・第三リン酸カルシウム（ｃａｌｃｉｕｍ  ｐｈｏｓｐｈａｔｅ）：日本化学工業製、懸濁剤として使用
・炭酸カルシウム（ｃａｌｃｉｕｍ  ｃａｌｂｏｎａｔｅ）：白石工業製、懸濁剤として使用
・ラウリル硫酸ナトリウム（ｓｏｄｉｕｍ  ｌａｕｒｙｌ  ｓｕｌｆａｔｅ）：和光純薬製、懸濁助剤として使用
【０１１３】
＜製造例Ａ１（メタクリル系樹脂（Ａ−１）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ａ）を得た。
次いで、６０Ｌの反応器に、イオン交換水：２６ｋｇを投入して８０℃に昇温し、混合液（ａ）、メタクリル酸メチル：２１．２ｋｇ、アクリル酸メチル：０．４３ｋｇ、ラウロイルパーオキサイド：２７ｇ、及びｎ−オクチルメルカプタン：５８ｇを投入した。
その後、約８０℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ３０ｍｍの二軸押出機にて溶融混練し、ストランドを冷却裁断して樹脂ペレット〔メタクリル系樹脂（Ａ−１）〕を得た。
得られた樹脂ペレットの重量平均分子量は１０．２万であり、ピークトップ分子量（Ｍｐ）は１０．９万であり、分子量分布（Ｍｗ／Ｍｎ）は１．８５であった。さらに、Ｍｐ値の１／５以下の分子量成分の存在量（％）は、４．５％であった。また、構造単位はＭＭＡ／ＭＡ＝９８／２（質量％）、ビカット軟化温度は１１０℃であった。
【０１１４】
＜製造例Ａ２（メタクリル系樹脂（Ａ−２）の製造）＞
（１段目）
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｂ）を得た。
次いで、６０Ｌの反応器に、イオン交換水：２３ｋｇを投入して８０℃に昇温し、混合液（ｂ）、メタクリル酸メチル：５．５ｋｇ、ラウロイルパーオキサイド：４０ｇ、及び２−エチルヘキシルチオグリコレート：９０ｇを投入した。その後、約８０℃を保って懸濁重合を行った。原料を投入してから８０分後に発熱ピークが観測された。
（２段目）
次いで、９２℃に１℃／ｍｉｎ速度で昇温した後、３０分間９２℃〜９４℃の温度を保持した。その後、１℃／ｍｉｎの速度で８０℃まで降温した後、次いで、メタクリル酸メチル：１６．２ｋｇ、アクリル酸メチル：０．７５ｋｇ、ラウロイルパーオキサイド：２１ｇ、ｎ−オクチルメルカプタン：１７．５ｇを投入し、引き続き約８０℃を保って懸濁重合を行った。原料を投入してから１０５分後に発熱ピークが観測された。その後、９２℃に１℃／ｍｉｎの速度で昇温した後、６０分間熟成し、重合反応を実質終了した。
次に、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。得られたポリマー微粒子を２４０℃に設定したφ３０ｍｍの二軸押出機にて溶融混練し、ストランドを冷却裁断して樹脂ペレット〔メタクリル系樹脂（Ａ−２）〕を得た。
得られた樹脂ペレットの重量平均分子量は１７．２万であり、ピークトップ分子量（Ｍｐ）は１９．７万であり、分子量分布（Ｍｗ／Ｍｎ）は３．６５であった。さらに、Ｍｐ値の１／５以下の分子量成分の存在量（％）は２４．５％であった。また、構造単位はＭＭＡ／ＭＡ＝９６．５／３．５（質量％）、ビカット軟化温度は１０７℃であった。
【０１１５】
＜製造例Ａ３（メタクリル系樹脂（Ａ−３）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｄ）を得た。
次いで、６０Ｌの反応器に、イオン交換水：２６ｋｇを投入して７５℃に昇温し、混合液（ｄ）、メタクリル酸メチル：１６．８ｋｇ、フェニルマレイミド：２．９３ｋｇ、スチレン：１．０４ｋｇ、ラウロイルパーオキサイド：２７ｇ、及びｎ−オクチルメルカプタン：４３ｇを投入した。その後、約７５℃を保って懸濁重合を行い、発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ３０ｍｍの二軸押出機にて溶融混練し、ストランドを冷却裁断して樹脂ペレット〔メタクリル系樹脂（Ａ−４）〕を得た。
得られた樹脂ペレットの重量平均分子量は１２．３万であり、ピークトップ分子量（Ｍｐ）は１０．９万であり、分子量分布（Ｍｗ／Ｍｎ）は１．８３であった。さらに、Ｍｐ値の１／５以下の分子量成分の存在量（％）は、４．０％であった。また、構造単位はＭＭＡ／ＰＭＩ／Ｓｔ＝８１／１４／５（質量％）、ビカット軟化温度は１２５℃であった。
【０１１６】
（染料（Ｂ））
染料としては、表１に記載の市販品を用い、それらをコンパウンド原料とした。それぞれの配合量は表３−１及び表３−２に示す。
【表１】
2020075458.tif 000004
【０１１７】
（カーボンブラック（Ｃ））
Ｃ−１については、表２に記載のカーボンブラックＣ−０に対して、コーティング剤を用いて表面コーティング処理を施した。具体的には、まず、カーボンブラックＣ−０の１．５倍の質量のコーティング剤を量り取り、それを融点以上である１６０℃に加熱して溶融させた後、所定量のカーボンブラックをその融液の中へ投入し撹拌した。なお、ステアリン酸亜鉛の融点は約１４０℃である。十分撹拌して分散させた後、冷却して、表面がコーティングされたカーボンブラックを得た。
【０１１８】
【表２】
2020075458.tif 000005
【０１１９】
（表面改質剤（Ｄ））
下記市販の表面改質剤を用いた。
Ｄ−１：非晶質シリカ（平均粒子径０．５μｍ）（アドマファインＳＣ２５００−ＳＭＪ、メタクリル表面処理、（株）アドマテックス社製、ビッカース硬度：９ＧＰａ）
Ｄ−２：非晶質シリカ（平均粒子径１．５μｍ）（アドマファインＳ０−Ｃ５、（株）アドマテックス社製、ビッカース硬度：９ＧＰａ）
Ｄ−３：酸化アルミニウム（平均粒子径０．６μｍ）（Ａ２−ＳＭ−Ｃ５、メタクリル表面処理、（株）アドマテックス社製、ビッカース硬度：１５ＧＰａ）
Ｄ−４：ＳｉＣ（平均粒子径０．５７μｍ）（Ｓｉｎｔｅｃ  １５Ｃ／サンゴバン（株）社製、ビッカース硬度：２４ＧＰａ）
Ｄ−５：ＳｉＣ（平均粒子径２．３μｍ）（ＵＮＩＫＩＬＮ  ＦＣＰ０７／サンゴバン（株）社製、ビッカース硬度：２４ＧＰａ）
Ｄ−６：ポリエステル基を有するポリシロキサン系化合物（ＴＥＧＯＭＥＲ（登録商標）Ｈ−Ｓｉ  ６４４０Ｐ、エボニック社製、ビッカース硬度：１ＧＰａ以下）
Ｄ−７：エルカ酸アミド（ダイヤミッドＬ−２００、三菱ケミカル（株）社製、ビッカース硬度：１ＧＰａ以下）
【０１２０】
〔実施例１〜２１〕〔比較例１〜４〕
表３−１及び表３−２に記載の配合割合になるよう、熱可塑性樹脂（Ａ）、染料（Ｂ）、カーボンブラック（Ｃ）、及び表面改質剤（Ｄ）をそれぞれ計量した後、ドライブレンドによって混合し分散させた。十分に混合させた後、φ４８ｍｍの二軸押出機にその混合原料を投入し、溶融混練（コンパウンド）してストランドを生成し、ウォーターバスでそのストランドを冷却した後、ペレタイザーで切断してペレットを得た。なお、コンパウンドの際、押出機のベント部に真空ラインを接続し、水分やモノマー成分等の揮発成分を除去した。こうして、熱可塑性樹脂組成物を得た。なお、コンパウンド時の熱可塑樹脂組成物の混練温度及び吐出量（ｋｇ／ｈｒ）／回転数（ｒｐｍ）を、表３−１及び表３−２に示す。
【０１２１】
〔平板状評価用試料（成形体）〕
（射出成形）
得られた熱可塑性樹脂組成物のペレットを射出成形機に投入し、平板状（１００ｍｍ×１００ｍｍ×ｔ３ｍｍ）に成形し、評価用試料とした。なお、金型は、金型表面（金型キャビティ内面）が４０００番、８０００番、又は１２０００番のいずれかの磨き番手で研磨されているものを用いた。そして、その磨き番手で研磨されている側の金型表面が転写されている表面を、この評価用試料の試験面とした。
この評価用試料の成形条件は、表３−１及び表３−２に示すように設定した。
なお、得られた評価用試料の含有成分、及び各成分の質量割合は熱可塑性樹脂組成物と同じであった。
【表３−１】
2020075458.tif 000006
【表３−２】
2020075458.tif 000007
【０１２２】
実施例１においては、ポリカーボネート、染料（Ｂ）、カーボンブラック（Ｃ）、表面改質剤（Ｄ）として非晶質シリカを配合しており、さらに混練条件及び成形条件が適切であったため、成形体のＧ２０、Ｇ２０／Ｇ６０、スチールウール耐擦傷試験後の最大高さＲｚが制御でき、初期表面外観Ｒａ、Δｂ*において、実用上良好なレベルにあった。ま
た、ポリカーボネートを使用することで、高い耐熱性を有する成形体であった。
実施例２においては、ポリスチレン、染料（Ｂ）、カーボンブラック（Ｃ）、表面改質剤（Ｄ）として酸化アルミニウムを配合し、さらに混練条件及び成形条件が適切であったため、初期表面外観Ｒａ、Δｂ*において、実用上良好なレベルにあった。
実施例３、４においては、表面改質剤（Ｄ）としてＳｉＣを使用したため、実施例１、２に比べて、成形体のＧ２０、Ｇ２０／Ｇ６０、スチールウール耐擦傷試験後の最大高さＲｚが制御でき、初期表面外観Ｒａ、Δｂ*において、実用上やや優れたレベルにあった
。
実施例５では、ポリスチレン１００質量部に対して非晶質シリカを１質量部配合したところ、スチールウール耐擦傷試験後の最大高さＲｚが他の実施例に比べてやや大きくなり、Δｂ*に影響を与えたが、実用上良好なレベルにあった。
実施例６では、ポリスチレン１００質量部に対して酸化アルミニウムを１質量部配合したため、実施例５に比べて、スチールウール耐擦傷試験後の最大高さＲｚが小さくなり、Δｂ*が良化傾向にあった。
実施例７においては、メタクリル系樹脂、染料（Ｂ）、カーボンブラック（Ｃ）、表面改質剤（Ｄ）として酸化アルミニウム（メタクリル系樹脂１００質量部に対して３質量部）を配合しており、さらに混練条件及び成形条件が適切であったため、成形体のＧ２０、Ｇ２０／Ｇ６０、スチールウール耐擦傷試験後の最大高さＲｚが制御でき、初期表面外観Ｒａ、Δｂ*において、実用上優れたレベルにあった。
実施例８においては、メタクリル系樹脂を用い、表面改質剤（Ｄ）としてＳｉＣを使用したため、成形体のＧ２０、Ｇ２０／Ｇ６０、スチールウール耐擦傷試験後の最大高さＲｚが特に良好に制御でき、初期表面外観Ｒａ、Δｂ*において、実用上優れたレベルにあ
った。
また、実施例９では、メタクリル系樹脂において、ＧＰＣ溶出曲線から得られるピークトップ分子量（Ｍｐ）の１／５以下の分子量を有する成分の占める割合が、メタクリル系樹脂のＧＰＣ溶出曲線の総面積に対して、好ましい範囲であったため、初期表面外観Ｒａ、Δｂ*において、実用上優れたレベルにあった。
実施例１０、１１では、メタクリル系樹脂１００質量部に対してＳｉＣを０．５質量部配合したが、実施例９に比べて量がやや少なかったため、スチールウール耐擦傷試験後の最大高さＲｚがやや大きくなり、Δｂ*に影響を与えたが、実用上優れたレベルにあった
。
実施例１２では、実施例９に対して、表面改質剤（Ｄ）としてさらにポリシロキサン化合物を１質量部添加したため、スチールウール耐擦傷試験後の最大高さＲｚがやや小さくなり、Δｂ*がやや良化傾向にあった。
実施例１３では、耐熱系アクリル樹脂であるメタクリル系樹脂（Ａ−３）を使用したため、初期表面外観Ｒａ、Δｂ*に優れるだけでなく、高い耐熱性を有する成形体であった
。
実施例１４においては、混練条件である吐出量／回転数が最も好ましい条件であったため、実施例８に比べて、Ｇ２０、Ｇ２０／Ｇ６０、及びスチールウール耐擦傷試験後の最大高さＲｚがより好ましい値となり、成形体の初期表面外観Ｒａ及びΔｂ*の小さい成形
体が得られた。
また、実施例１５においては、成形条件である金型の磨きを特に好ましいものを使用したため、実施例８に比べて、Ｇ２０及びＧ２０／Ｇ６０がより好ましい値となり、成形体の初期表面外観Ｒａがやや小さい成形体が得られた。
実施例１６では、成形条件である金型の磨きが好ましいものから外れたものを使用したため、実施例８に比べて、Ｇ２０及びＧ２０／Ｇ６０がやや劣り、成形体の初期表面外観Ｒａ及びΔｂ*がやや大きい成形体となったが、実用上やや優れたレベルではあった。
実施例１７においては、表面改質剤（Ｄ）の平均粒子径が、さらにより好ましい範囲から外れていたため、Ｇ２０、Ｇ２０／Ｇ６０、及びスチールウール耐擦傷試験後の最大高さＲｚの制御が実施例８に比べて困難であったが、初期表面外観Ｒａ、Δｂ*において、
実用上良好なレベルであった。
実施例１８では、混練条件である吐出量／回転数が好ましい条件から外れていたため、Ｇ２０、Ｇ２０／Ｇ６０、及びスチールウール耐擦傷試験後の最大高さＲｚの制御が実施例８に比べて困難であったが、初期表面外観Ｒａ、Δｂ*において、実用上やや優れたレ
ベルではあった。
実施例１９、２０では、成形時の金型温度を最も好ましい範囲に設定したため、実施例８、９に比べて、Ｇ２０及びＧ２０／Ｇ６０が良化し、初期表面外観Ｒａが、実用上優れたレベルであった。
実施例２１は、メタクリル系樹脂において、ＧＰＣ溶出曲線から得られるピークトップ分子量（Ｍｐ）の１／５以下の分子量を有する成分の占める割合が、メタクリル系樹脂のＧＰＣ溶出曲線の総面積に対して、好ましい範囲であり、表面改質剤（Ｄ）としてＳｉＣを使用し、混練条件である吐出量／回転数、成形条件である金型の磨き、金型温度も最も好ましい条件であったため、初期表面外観ＲａやΔｂ*において、非常に優れたレベルで
あった。
一方で、比較例１においては、メタクリル系樹脂を用いたが、スチールウール耐擦傷試験後の最大高さＲｚが高く、Δｂ*が不十分であった。
比較例２においては、表面改質剤（Ｄ）としてポリシロキサン化合物とエルカ酸アミドを用いたが、比較例１と同様にスチールウール耐擦傷試験後の最大高さＲｚが高くなり、Δｂ*が不十分であった。
比較例３では、表面改質剤（Ｄ）として非晶性シリカを使用したが、Ｇ２０及びＧ２０／Ｇ６０が下限値から外れ、初期の表面外観Ｒａが不十分であった。
比較例４では、ポリカーボネートを用い、表面改質剤（Ｄ）として非晶性シリカ（ポリカーボネート１００質量部に対して３質量部）を使用したが、成形条件である金型の磨き番手４０００を使用し、混練条件である吐出量／回転数が好ましい条件から外れていたため、Ｇ２０及びＧ２０／Ｇ６０が下限値から外れ、初期表面外観Ｒａ、Δｂ*が不十分で
あった。
【産業上の利用可能性】
【０１２３】
本実施形態の成形体の利用に関しては、どの角度から見ても高外観を有し、塗装品やＨＣ処理品並みｎｉ耐擦傷試験後も目視変化が小さいことが要求される用途に対して全般的に産業上利用可能である。